(57)【要約】【課題】樹脂に充填した際に、低粘度・高流動性を有し、熱膨張率を制御しやすい球状シリカフィラー用粉末及び生産性良く合成可能な製造方法の提供。【解決手段】平均円形度が０．９０以上であり、且つ、クリストバライト相を９５質量％以上含むことを特徴とする球状シリカフィラー用粉末。平均円形度が０．９０以上である球状非晶質シリカと、比表面積が４０ｍ２／ｇ以上、且つ、かさ密度が０．１ｇ／ｃｍ３以下であるアルミナ粉末をアルミニウム換算で１０００ｐｐｍ〜１００００ｐｐｍになるように混合し、１２００℃〜１３５０℃で１〜８時間加熱することを特徴とする球状シリカフィラー用粉末の製造方法。樹脂中に配合して使用されることを特徴とする球状シリカフィラー用粉末。【選択図】図１
2019019222.tif 000002
【特許請求の範囲】
【請求項１】
平均円形度が０．９０以上であり、クリストバライト相を９５質量％以上含み、アルミニウムを１０００ｐｐｍ〜１００００ｐｐｍを含み、平均粒子径が１〜５０μｍであることを特徴とする、球状シリカフィラー用粉末。
【請求項２】
平均円形度が０．９０以上である球状非晶質シリカと、比表面積が４０ｍ２／ｇ以上、且つ、かさ密度が０．１ｇ／ｃｍ３以下であるアルミナ粉末をアルミニウム換算で１０００ｐｐｍ〜１００００ｐｐｍになるように混合し、１２００℃〜１３５０℃で１〜８時間加熱することを特徴とする、請求項１に記載の球状シリカフィラー用粉末の製造方法。
【請求項３】
樹脂中に配合して使用されることを特徴とする請求項１に記載の球状シリカフィラー用粉末。
【発明の詳細な説明】
【技術分野】
【０００１】
本発明は、球状シリカフィラー用粉末に関する。本発明は、樹脂やプラスチック等の高分子材料に配合する際の流動性や充填性を高める目的で球状化したシリカフィラー用粉末に関する。また、本発明は、球状シリカフィラー用粉末を充填した樹脂組成物に関する。
【背景技術】
【０００２】
一般に、プラスチック、ゴム等の物性や機能等を向上させることを目的として、様々なフィラーが使用されている。シリカは、天然から珪石として産出される無機化合物であり、容易に入手可能な無機化合物である。フィラー用途として用いる場合、破砕形状では樹脂と混合した場合、樹脂組成物の流動性や充填性が悪くなるため、球状シリカが広く使用されている。球状シリカは一般に非晶質であり、熱膨張率は０．５ｐｐｍ／Ｋであり、熱伝導率は１．４Ｗ／ｍＫである（特許文献１）。一方、クリストバライト、α−石英、トリジマイト等の結晶質シリカは熱膨張率が高く、特にクリストバライトの熱膨張率は約１７〜３６ｐｐｍ／Ｋである（特許文献２）。さらに、結晶質シリカの熱伝導率は１０Ｗ／ｍＫと高いことが知られている（特許文献３）。このため、球状クリストバライトはプラスチックやゴム等の配合したときに、流動性や充填性を損なうこと無く、熱伝導率や熱膨張率等を制御するために使用される。
【０００３】
球状クリストバライトの合成方法としては種々の方法が開示されている。
【０００４】
例えば、特許文献４では、球状の溶融シリカを１５００℃で２０時間放置した後、毎時１００℃の割合で冷却する方法が開示されている。しかしこの方法では、結晶化に長時間を要することから生産性が悪くなる。
【０００５】
特許文献５では、高純度非晶質シリカにアルミニウム、チタン又はマグネシウム化合物溶液をスプレーで塗布し、１００℃で５時間乾燥させた後、１次粒子に解砕し、１４００℃まで６時間かけて昇温し、１４００℃で６時間維持後、１４００℃から６００℃まで６時間、６００℃から２００℃まで４時間かけて冷却する方法が開示されている。しかしこの方法では、シリカ粒子に液状の処理剤で処理した後、乾燥させるため、凝集物が生成し易く、焼成前に解砕する必要がある。
【０００６】
特許文献１では、アルミニウムを含むシリカ粉末を溶射して球状とした後、昇温速度２００℃／時で昇温し、１３００℃で６時間保持した後、降温速度２００℃／時で冷却する方法が開示されている。この方法では、シリカ粒子にアルミニウム化合物を添加するなどしてアルミニウム量を調整した原料シリカを溶射して球状化したシリカを原料として使用する必要があり、クリストバライトの原料が限定される。
【０００７】
特許文献２では、球状の非晶質シリカ粒子にアルミナ微粉を混合し、１４５０℃で１０時間焼成する製造方法が提案されている。この方法は、高温での焼成が必要であることに加え、熱膨張率がクリストバライトに比べて小さなアルミナやムライト相が生成している。また、その生成量を低減するため、アルミナ微粉の添加量を低減すると、生成したクリストバライト粒子が融着する問題がある。
【０００８】
従来技術では、球状クリストバライトを効率よく合成するためには、アルミニウム、チタン又はマグネシウム源等を添加することが必要で、熱膨張率が小さいアルミナやムライト相等の生成を抑えるためには、特許文献１のような方法しかなく、クリストバライトの原料が大きく制限されることに加え、アルミニウム以外の不純物量も制御する必要があった。
【先行技術文献】
【特許文献】
【０００９】
【特許文献１】ＷＯ２０１６／０３１８２３  Ａ１
【特許文献２】特開平１０−２５１０４２号
【特許文献３】特開２０１０−０５９０５６号
【特許文献４】特開２００１−１７２４７２号
【特許文献５】特開２００８−１６２８４６号
【発明の概要】
【発明が解決しようとする課題】
【００１０】
本発明の目的は、樹脂に高充填した場合にも低粘度で高い充填性を有する樹脂組成物を調製できる球状シリカフィラー用粉末を提供することにある。また、生産性に優れた合成法ながら、クリストバライト相含有率が高く、樹脂に充填した際に熱膨脹率の制御の効果が大きい球状シリカフィラー用粉末を提供することにある。
【課題を解決するための手段】
【００１１】
（１）平均円形度が０．９０以上であり、クリストバライト相を９５質量％以上含み、アルミニウムを１０００ｐｐｍ〜１００００ｐｐｍを含み、平均粒子径が１〜５０μｍであることを特徴とする、球状シリカフィラー用粉末。
（２）平均円形度が０．９０以上である球状非晶質シリカと、比表面積が４０ｍ２／ｇ以上、且つ、かさ密度が０．１ｇ／ｃｍ３以下であるアルミナ粉末をアルミニウム換算で１０００ｐｐｍ〜１００００ｐｐｍになるように混合し、１２００℃〜１３５０℃で１〜８時間加熱することを特徴とする、（１）に記載の球状シリカフィラー用粉末の製造方法。
（３）樹脂中に配合して使用されることを特徴とする（１）に記載の球状シリカフィラー用粉末。
【発明の効果】
【００１２】
本発明によれば、樹脂組成物に高充填した場合にも低粘度・高充填性を有する樹脂組成物を調製できる球状シリカフィラー用粉末を提供することができる。また、生産性の良い合成条件ながらクリストバライト相含有率が高いため、樹脂に充填した際に熱膨脹率の制御の効果が大きい。
【図面の簡単な説明】
【００１３】
【図１】図１は実施例１で得られた球状シリカフィラー用粉末の走査型電子顕微鏡写真である。
【発明を実施するための形態】
【００１４】
本発明の球状シリカフィラー用粉末は、平均円形度が０．９０以上である。平均円形度が０．９０未満であると、樹脂と混合した際の粒子の転がり抵抗が大きくなり、流動性が低下する。また、本発明の球状シリカフィラー用粉末には、クリストバライト相が９５質量％以上含まれる。クリストバライト相の含有率が９５質量％未満であると、熱膨張率が小さくなる。更に、本発明の球状シリカフィラー用粉末はアルミニウムを１０００ｐｐｍ〜１００００ｐｐｍを含む。アルミニウムが１０００ｐｐｍ未満では、クリストバライトの結晶化速度が低下し、より長時間・高温で加熱結晶化する必要があるため、生産性が悪くなる。また、アルミニウムが１００００ｐｐｍより多いと、クリストバライト以外の熱膨脹率が小さい相、例えば、ムライト相等が生成し、熱膨脹率が低下する。
【００１５】
本発明の原料である球状非晶質シリカ粒子は、平均円形度が０．９０以上であることが好ましい。球状非晶質シリカ粒子の平均円形度が０．９０未満であると、得られるシリカフィラー粉末の平均円形度が０．９０未満となり、樹脂と混合した際の粒子の転がり抵抗が大きくなり、流動性が低下する。
【００１６】
本発明の球状シリカフィラー用粉末の平均粒子径は、１〜５０μｍが好ましい。平均粒子径が１μｍ未満であると、樹脂と混ぜ合わせた際の粘度の増大と樹脂組成物を金型等に注入する際の流動性が低下し、５０μｍより大きくなると、樹脂への充填性が悪くなる。
【００１７】
本発明のシリカフィラー用粉末の製造方法は、加熱結晶化法が用いられる。
【００１８】
加熱結晶化法は、原料粉末を高温で加熱して結晶化させる方法である。高温が得られればどの様な加熱装置を使用しても良いが、例えば、電気炉、ロータリーキルン、プッシャー炉などが用いられる。加熱温度は１２００〜１３５０℃が好ましい。加熱温度が１２００℃未満であると、結晶化に時間を要するし、また、結晶化が不十分となりクリストバライト相の比率が低くなり、クリストバライト自体の物性が損なわれる。加熱温度が１３５０℃を超えると、熱膨脹率が小さい結晶相、例えばムライト相が生成するため、望ましくない。また、加熱により粒子の融着が強くなり、平均円形度が低下するため、樹脂と混合した際の粘度が増大する。加熱時間は１〜８時間が好ましい。加熱時間が１時間未満であると、クリストバライトへの結晶化が不十分となる。また、加熱時間が８時間を超えると、経済的では無く生産能力が低下するので好ましくない。
【００１９】
原料である球状非晶質シリカとアルミナの混合方法は、粉末同士による乾式混合が好ましい。球状非晶質シリカ表面にアルミナゾルやアルミ系カップリング剤を被覆する方法では、シリカ粒子が凝集しやすいため、加熱結晶化後に平均円形度が低下することに加え、結晶化速度も低下する。処理する混合方法として、例えば、メノウ乳鉢やボールミル、振動ミル等の粉砕機、各種ミキサー類が挙げられる。
【００２０】
加熱結晶化の際に、クリストバライトへの結晶化を促す助剤として、アルミナ粉末を添加する。アルミナ粉末としては、比表面積が４０ｍ２／ｇ以上、かつかさ密度が０．１ｇ／ｃｍ３以下のものが好ましい。比表面積が４０ｍ２／ｇが未満であると、原料の球状非晶質シリカ粒子表面への接触及び反応が不十分となり、クリストバライトへの結晶化速度が低下する。また、加熱後の粒子同士の融着が激しくなるため、平均円形度が低下し、樹脂と混合した際に粘度が上昇する。かさ密度が０．１ｇ／ｃｍ３を超えると、シリカ粒子が接触しやすくなり、シリカ粒子同士が融着しやすくなることに加え、結晶化速度も低下するので好ましくない。
【００２１】
アルミナの添加量は、金属アルミニウム換算で１０００ｐｐｍから１００００ｐｐｍが好ましい。１０００ｐｐｍ未満であると、クリストバライトへの結晶化速度が遅く、結晶化に長時間を要し、また、クリストバライトの割合が低下する。さらに、シリカ粒子が融着するため、平均円形度が低下して、樹脂と混合した際の粘度が上昇する。１００００ｐｐｍを超えると、クリストバライト以外の熱膨脹率が小さい相、例えば、ムライト相が生成するため、熱膨脹率が低下する。
【００２２】
原料粉末である球状非晶質シリカは特に規定しない。例えば、ゾルゲル法や水ガラスから製造されるシリカや、溶融法によって製造されるシリカが使用できる。
【００２３】
本発明で得られたシリカフィラー粉末は、平均円形度が高いため、粘度が低く、樹脂に充填する際に極めて良好な成形性を示し、又、充填率を高めることができる。得られた球状粒子は、必要に応じて、所望の充填率が得られるよう分級された後、表面処理が施され、更に充填率を上げることができる。表面処理剤としては、一般にシランカップリング剤が用いられるが、他にチタネートカップリング剤及びアルミネート系カップリング剤も用いることができる。
【００２４】
本発明のシリカフィラー粉末は、例えば、樹脂中に配合して使用される。本発明で使用される樹脂としては、例えば、エポキシ樹脂、シリコーン樹脂、フェノール樹脂、メラミン樹脂、ユリア樹脂、不飽和ポリエステル、フッ素樹脂、ポリイミド、ポリアミドイミド、ポリエーテルイミド等のポリアミド、ポリブチレンテレフタレート、ポリエチレンテレフタレート等のポリエステル、ポリフェニレンスルフィド、全芳香族ポリエステル、ポリスルホン、液晶ポリマー、ポリエーテルスルホン、ポリカーボネート、マレイミド変性樹脂、ＡＢＳ樹脂、ＡＡＳ（アクリロニトリル-アクリルゴム・スチレン）樹脂、ＡＥＳ（アクリロニトリル・エチレン・プロピレン・ジエンゴム-スチレン）樹脂等が挙げられる。
【００２５】
樹脂中におけるに球状シリカフィラー用粉末の割合は、目標とする熱膨脹率等の物性に応じて適宜選択される。例えば、樹脂の使用量は、シリカフィラー粉末１００質量部に対して、好ましくは１〜１００質量部、より好ましくは１０〜５０質量部の範囲で適宜選択される。
【実施例】
【００２６】
以下、実施例により本発明をより具体的に説明するが、本発明は実施例に限定されるものではない。
【００２７】
［実施例１］
出発原料として、球状の非晶質シリカ粒子（デンカ社製「ＦＢ−５ＳＤＸ」、平均粒子径５μｍ、平均円形度０．９５）を用いた。また、アルミナ粒子（日本アエロジル社製「ＡＥＲＯＸＩＤＥ  ＡｌｕＣ」、比表面積１００ｍ２／ｇ、かさ密度０．０５ｇ／ｃｍ３）を用いた。次にシリカ原料を９８．５質量部、アルミナ原料を１．５質量部、混合機（日本アイリッヒ社製「ＥＬ−１」）で十分に混合した後、１３００℃で２時間加熱した。得られた焼成物は粉末状であった。
【００２８】
実施例１にて作製した粒子組成物の特性を、以下の方法で評価した。評価結果を表１に示す。
【００２９】
［結晶相の同定及び定量］
結晶相の同定及び定量は、粉末Ｘ線回折測定およびリートベルト法によりおこなった。使用装置は、リガク社製  ＲＩＮＴ−ＵｌｔｉｍａＩＶ、Ｘ線源はＣｕＫα、管電圧４０ｋＶ、管電流４０ｍＡ、スキャン速度５．０／ｍｉｎ、２θスキャン範囲１０°〜８０°の条件で測定した。定量分析は、リートベルト法ソフトウェア（リガク社製、統合粉末Ｘ線ソフトウェアＰＤＸＬ）を使用した。結晶相の含有率は、内標準物質として  アメリカ国立標準技術研究所（ＮＩＳＴ）製Ｘ線回折用標準試料α−アルミナ５０質量％を実施例１で得られた粉末に添加し、クリストバライト相の含有率を測定した。
【００３０】
［平均円形度］
セイシン企業社製粉体画像解析装置（ＰＩＴＡ−１）を用いて測定を行った。試料を純水に分散させて、この液体を平面伸張流動セル内に流し、セル内を移動するクリストバライト粒子の２００個を、対物レンズにて画像として記録し、この記録画像及び次の式（１）から平均円形度を算出した。式（１）中、Ｓは撮影した記録画像の粒子投影図における面積、Ｌは粒子投影図の周囲長を表す。このようにして算出された粒子２００個の平均値を実施例１で得られた粒子の平均円形度とした。
円形度＝４πＳ／Ｌ２      （１）
【００３１】
［金属アルミニウム含有量分析］
実施例１で得られた粉末０．５ｇに硝酸２ｍＬ、フッ酸１０ｍＬ加え、１４０℃のホットプレート上で乾固し、残渣に硝酸１０ｍＬを加え溶解後、２０ｍＬに定容しＩＣＰ発光分光分析法にてアルミニウム含有量を分析した。
【００３２】
［密度］
実施例１で得られた粉末５ｇを測定用試料セルに入れ、乾式密度計（島津製作所社製「アキュピックＩＩ１３４０」）を用い、気体置換法により測定した。
【００３３】
［平均粒子径］
レーザー回折式粒度分布測定装置（ベックマンコールター製「ＬＳ  １３  ３２０」）を用いて測定を行った。試料はガラスビーカーに５０ｃｃの純水と、実施例１で得られた粉末０．１ｇ添加して、超音波ホモジナイザー（ＢＲＡＮＳＯＮ社製「ＳＦＸ２５０」）で１分間、分散処理を行った。分散処理を行った球状シリカフィラー用粉末の分散液をスポイトでレーザー回折式粒度分布測定装置に一滴ずつ添加し、所定量添加してから３０秒後に測定を行った。レーザー回折式粒度分布測定装置内のセンサで検出した粒子による回折／散乱光の光強度分布のデータから粒度分布を計算した。平均粒子径は測定される粒子径の値に相対粒子量（差分％）を乗じて、相対粒子量の合計（１００％）で割って求めた。ここでの％は体積％である。
【００３４】
［粘度］
実施例１で得られた粉末が全体の５０体積％になるように、ビスフェノールＡ型液状エポキシ樹脂（三菱化学社製「ＪＥＲ８２８」）と混合し、遊星式撹拌機（シンキー社「あわとり練太郎ＡＲ−２５０」、回転数２０００ｒｐｍ）にて混練し、樹脂組成物を作製した。得られた樹脂組成物を、レオメーター（日本シイベルヘグナー社製「ＭＣＲ−３００」）を用い下記条件にて粘度を測定した。
プレート形状：円形平板２５ｍｍφ
試料厚み：１ｍｍ
温度：２５±１℃
剪断速度：１ｓ−１
【００３５】
［熱膨張係数］
ビスフェノールＦ型液状エポキシ樹脂（三菱化学社製「ＪＥＲ８０７」）２５．６質量部、４、４’−ジアミノフェニルメタン（東京化成社製）６．４質量部を９５℃で溶融させながら混合し、実施例１で得られた粉末を体積％換算で５０％になるように加え、遊星式撹拌機（シンキー社「あわとり練太郎ＡＲ−２５０」、回転数２０００ｒｐｍ）にて混合した。予め加熱しておいたシリコーン製の型枠（３ｃｍ角×５ｍｍ厚）に上記混合物を流し込み、８０℃で２０分間静置し、真空加熱プレス機（井元製作所社製「ＩＭＣ−１６７４−Ａ型」）で、８０℃／１時間／１．５ＭＰａ、１５０℃／１時間／２．５ＭＰａ、２００℃／０．５時間／５ＭＰａの順でプレス加熱硬化した。硬化後のサンプルを測定用サンプルサイズに加工（４×４×１５ｍｍ）し、ＴＭＡ（ブルカー社製「ＴＭＡ４０００ＳＡ」）にて熱膨張率を評価した。昇温条件は、５℃／ｍｉｎ、測定温度は−１０℃〜２５０℃、雰囲気は、窒素雰囲気で測定し、得られたＴＭＡ測定チャートから０℃〜１００℃（α１）及び１５０℃〜２００℃（α２）の熱膨張係数を算出した。
【００３６】
実施例２−５、比較例１−５
表１、表２のようにアルミナ粉末の添加量、加熱時間、加熱温度を変更した以外は、実施例１と同様に試験・評価を行った。実施例の結果を表１、比較例の結果を表２に示す。
【００３７】
実施例６
アルミナ粉末（日本アエロジル社製「Ａｌｕ  ６５」、比表面積６５ｍ２／ｇ、かさ密度０．０５ｇ／ｃｍ３）を用いた以外は、実施例１と同様に試験・評価を行った。結果を表２に示す。
【００３８】
実施例７
アルミナ粉末（日本アエロジル社製「Ａｌｕ  １３０」、比表面積１３０ｍ２／ｇ、かさ密度０．０４ｇ／ｃｍ３）を用いた以外は、実施例１と同様に試験・評価を行った。結果を表２に示す。
【００３９】
比較例６
アルミナ粉末（住友化学社製「ＡＡ−０５」、比表面積１０ｍ２／ｇ、かさ密度０．６ｇ／ｃｍ３）を用いた以外は、実施例１と同様に試験・評価を行った。結果を表２に示す。
【００４０】
比較例７
アルミナ粉末（住友化学社製「ＡＫＰ−Ｇ１５」、比表面積１５６ｍ２／ｇ、かさ密度０．２ｇ／ｃｍ３）を用いた以外は、実施例１と同様に試験・評価を行った。結果を表２に示す。
【００４１】
比較例８
Ａｌ（Ｃ５Ｈ７Ｏ２）（Ｃ６Ｈ９Ｏ３）２（マツモトファインケミカル社製「ＡＬ−３２００」）１４．９質量部をイソプロピルアルコール５０質量部に溶解させ、噴霧液とした。次に、球状の非晶質シリカ粒子（デンカ社製「ＦＢ−５ＳＤＸ」、平均粒子径５μｍ、平均円形度０．９５）９８．５質量部を、混合機（日本アイリッヒ社製、ＥＬ−１）で撹拌させた。上記噴霧液を撹拌中のシリカ粒子に対し噴霧し、１時間撹拌後、粉末を回収し、１２０℃で５時間乾燥した後、実施例１と同様に加熱及び評価を行った。  
【００４２】
【表１】
2019019222.tif 000003
【００４３】
【表２】
2019019222.tif 000004
【００４４】
本発明の球状シリカフィラー用粉末を含有する樹脂組成物は、平均円形度が小さいクリストバライトを含有する樹脂組成物と比較して、粘度が低く抑えられ、高充填できるという結果になった。また、生産性の良い合成条件ながらクリストバライト相含有率も高いため、熱膨脹率の制御効果が大きいという結果になった。
【産業上の利用可能性】
【００４５】
本発明の球状シリカフィラー用粉末を用いた樹脂組成物は、平均円形度が高く、粘度が低いので高充填できるため、本発明の球状シリカフィラー用粉末は、プラスチックやゴム等の熱膨張率等を制御するフィラーとして利用可能である。
【図１】
2019019222.tif 000005